FR 2749025 A1 19971128 FR 9606369 A 19960522 PRODUIT TEXTILE A MATRICE NON TISSÉE AIGUIILLETEE CHARGEE, EN PARTICULIER flESTTN REVÊTEMENT DE CÂBLES SOUS-TERRAINS Objet de l'invention La présente invention se rapporte essentiellement à un nouveau produit textile présentant des propriétés de conductivité thermique importantes. La présente invention se rapporte plus particulièrement à 1'utilisation d'un tel produit comme revêtement de protection pour câbles électriques. Etat de la technique à la base de l'invention. Dans le domaine particulier de la protection de câbles électriques, il convient de noter que les cables électriques qui assurent le transport d'électricité, notamment sous moyenne et basse tension, sont de plus en plus souvent enterrés, et ceci pour des raisons essentiellement liées à la protection de l'environnement. A cet effet, Electricité de France impose que le câble électrique, qui se présente en torsade de trois conducteurs, un par phase, autour d'une câblette de mise à la terre, soit disposé dans une tranchée de 25 à 30 cm de largeur et profonde de 0,90 à 1 m. Le fond de cette tranchée est rempli de sable sur environ 30 cm de hauteur. Le câble est déposé au sein de ce maseif de sable, et de préférence au centre. Finalement, un remblaiement à l'aide dee matériaux préalablement extraits 6effectue. Il est bien entendu que les materiaux excédentaires doivent être ensuite évacués. Le sable qui entoure le câble électrique basse ou moyenne tension en subetitution au sol d'origine est la pour protéger mécaniquement l'isolant électrique du câble dee altérations qui seraient provoquées par les cailloux du sol en place. En outre, le sable présente l'avantage de faciliter les échanges thermiques avec le sol environnant. En effet, la chaleur émise par effet Joule est ainsi évacuée par conductivité thermique. Ceci permet d'améliorer de manière globale le rendement des installations. En effet, l'énergie électrique transportée, qui est directement fonction de lintensite du courant, est limitée pour une température maximale de l'me conductrice du câble. Cette température fixée par le fabricant est imposée de manière à préserver la durabilité des isolants qui entourent l'âme conductrice des câbles électriques et elle est, en pratique, de l'ordre de 90 OC, But de l'invention. La présente invention vise à proposer un nouveau produit textile pressentant des propriétés de conductivité thermique importante, et qui puisee être utilisé comme revêtement de protection pour câbles électriques enterrés. Principaux éléments caractéristiques de la présente invention. La présente invention se rapporte tout d'abord à un produit textile comprenant essentiellement une matrice textile non tissée aiguilletée chargée à concurrence de 1200 à lSOOk en poids d'un matériau minéral pulvérulent et thermoconducteur, aggloméré par un liant thermoplastique en dispersion au sein de ladite matrice. La matrice textile non tissée est habituellement réalisée à partir de fibres et/ou filaments de polyéthylène, polyester, polyamide ou polypropylène, ou éventuellement d'un mélange d'entre eux, de préférence présentant une masse surfacique comprise entre 750 et 1000 g/m2. Le matériau minéral pulvérulent thermoconducteur doit présenter une conductivité thermique comparable à celle du sable, et est choisi parmi le groupe constitué par les carbonates et les silicates de calcium. Le liant thermoplastique est habituellement un liant de type acrylique, SBR, NBR, nitrile, ... La présente invention se rapporte également à l'utilisation du produit tel que décrit ci-dessus comme revêtement de protection de câbles électriques. D'autres exemples d'application dans des domaines totalement différents peuvent également être envisagés, tels que l'utilisation comme envers de dalles en remplacement du PVC, par exemple. Dans ce cas, le produit serait essentiellement utilisé pour sa bonne stabilité et ses propriétés de plombant adéquates. Description de la figue annexée. La figure 1 représente une forme d'exécution particulière de la présente invention où le produit selon l'invention est utilisé comme revêtement de protection pour câbles électriques. Description d'un exemple d'exécution préféré de la présente invention. La présente invention sera plus particulièrement décrite dans un exemple préféré, représenté à la figure 1, où elle est essentiellement utilisée comme revêtement de protection pour câbles électriques enterrés. Les câbles utilisés dans les exemples d'exécution décrits ci-dessous se présentent sous la forme de 3 câbles (1, 2, 3) moyenne tension de 150 mm2. Le produit textile (4) selon la présente invention entoure l'ensemble des trois câbles (1, 2, 3) . Un recouvrement du produit textile est prévu sur la partie supérieure du câble. Le produit textile est obtenu à partir d'une matrice textile non tissée obtenue par aiguilletage en voie sèche habituellement appelée "mat" et qui est constituée de manière classique à partir d'un mélange de fibres et/ou de filaments 100k synthétiques, de manière à éviter la putréfaction, et présente une structure ouverte dont la porosité est proche de 90%. Cette structure ouverte permet de la charger en un matériau minéral thermoconducteur tel que le carbonate de calcium à des taux compris entre 1200 et 1500%. La fixation de ces charges pulvérulentes est assurée par un liant de type thermoplastique qui est intimement associé à la structure textile en vue d'obtenir un produit parfaitement homogène et qui reste encore suffisamment souple pour permettre sa mise en oeuvre. Ci-dessous sont reprises diverses caractéristiques dimensionnelles ou fonctionnelles qui décrivent un exemple particulier d'exécution. Caractéristiques dimensionnelles - masse surfacique totale (NFG.38013) : 3000 g/m2 - épaisseur totale sous 2KPa (NFG.38012) : 5 mm Répartition pondérale - mat fibreux 50k polypropylène 50W polyester 750 gim2 - composant minéral thermoconducteur : 2000 g/m2 - liant thermoplastique : 250 gXm2 total : 3000 g/m caractéristiques fonctionnelles - protection mécanique anti-poinçonnante classe 0 selon la procédure R10 de juin 1993 de Gaz de France - résistance thermique à 10% pres identique a celle du massif de sable traditionnellement utilisé pour potéger les câbles basse et moyenne tension enterrés - permittivité (NFG.38016) - perméabilité - résistance à la traversée de lseau (NFG.38020) - résistance au poinçonnement pyramidal (NPG.38019) 2,2 KN - traction à la rupture (NFG.38014) sens longueur : 14 RN/m sens transversal : 19 KN/m - allongement à la rupture (NFG.3804) : sens longueur : 85% sens transversal : 75% Le niveau de protection anti-poinçonnante statique et dynamique apprécié selon les spécificatione R10 de Gaz de France relativee à la protection anti-roche des canalisations enterres (juin 1993) ee situe au niveau "classe o", c'est-à- dire au niveau le plus élevé. En effet, la composition 100* synthétique de la matrice fibreuse et son remplissage minéral fixé par un liant synthétique en font un produit insensible au microorganismes. La spécificité du produit selon la présente invention réside essentiellement dans la coibinaQson des deux propriétés conductivité thermique élevée et propriété. mécaniques de protection, en particulier protection antipoinçonnante, maximales (classe 0). La présente invention se rapport également à la pose et l'utilieation du produit selon l'invention comme revêtement de protection ("SOMCABLE") en vue dl-mmailloter les câbles électriques qui vont ensuite être enfouis dans le sol. Plus particulièrement, la procédure s'effectue comme suit : å l'aide d'une trancheuse, on ouvre le eol en vue d'y déposer un câble électrique qui se déroule en circulant au-dessus de ladite trancheuse. Avant de pénétrer dans le caisson de pose tracté par ladite trancheuee, il eot procédé mécaniquement à l'emmaillotage du câble à l'aide du produit selon la présente invention. Celui-ci est de préférence préalablement conditionné en rouleaux de SOm pour une largeur dépendant essentiellement de la section du câble à protéger. Dans un exemple d'exécution préféré, pour un câble de 3 fois 150 mm2, un produit selon l'invention de 0,33m de largeur permet l'emmaillotage total avec un recouvrement5.de 3 à 5. cm de largeur. La mise en oeuvre de l'ernmaillotage s'effectue comme suit : un dérouleur du produit selon la présente invention servant comme revêtement de protection est disposé en amont d'un conformateur qui transforme la bande plate dudit revêtement en un cylindre enveloppant le câble avec un certain recouvrement. Ensuite, un poste de collage ou soudure permet l'adherence du recouvrement. L'ensemble est traîné par l'avance du câble et est porté par un caieson de pose ou éventuellement par la trancheuee. Le caisson de pose reçoit le câble juste emmailloté à l'exception de tout autre matériau. En particulier, il n'est pae nécessaire de devoir y déposer du sable. Ce câble est déposé dane le fond de la tranchée. Ensuite, un remblayage avec une partie du déblai de la tranchée est assuré en continu en sortie de caisson, par exemple, de manière classique, a l'aide d'un jeu de lames en V qui y est aseocié. De cette manière, le recouvrement fixé par eoudure ou collage est systématiquement placé au-dessus, ce qui conatitue une protection supplémentaire par la double épaisseur de revêtement présente sur la partie supérieur du câble, qui reçoit les materiaux de remblayage. REVSZCATIONS. 1. Produit textile comprenant essentiellement une matrice textile non tissée aiguilletee chargee à un taux compris entre 1200 et 1500* en poids d'un matériau minéral pulvérulent et thermoconducteur aggloméré par un liant thermoplastique au sein de ladite matrice. 2. Produit selon la revendication 1, caractEri86 en ce que la matrice textile non tissée est réalisée a partir de fibres et/ou filaments de polyéthylêne, polyester, polyamide, polypropylène ou éventuellement d'un mélange d'entre eux, et présente de préférence une masse surfacique comprise entre 750 et 1000 g/m2 avec un taux de porosité proche de 90%. 3. Produit selon la revendication l ou 2, caractérisé en ce que le matériau minéral pulvérulent thermoconducteur présente une conductivité thermique comparable à celle du sable, et est choisi parmi le groupe constitué par les carbonates et silicates de calcium. 4. Produit selon l'une quelconque des revendications précédentes, caractérisé en ce que le liant thermoplastique est une résine en dispersion et est du type acrylique, SBR, nitrile. 5. Utilisation du produit selon l'une quelconque des revendications précédentes, comme revêtement de protection de cables électriques basse ou moyenne tension enterrés dans le sol. 6. Utilisation du produit selon l'une quelconque des revendications 1 à 4, comme envers de dalles ou textiles.